(57)【要約】  ７０質量％以上の２以上の水酸基を有する重合性二重結合含有単量体由来の構造単位、及び、カルボキシ基を有する重合性二重結合含有単量体由来の構造単位を含む共重合体、並びにオキサゾリン基、エポキシ基及びカルボジイミド基より選ばれるいずれかの官能基を有する架橋剤又はメラミン樹脂系架橋剤を含有する組成物を架橋してなる架橋体等。【特許請求の範囲】
【請求項１】
７０質量％以上の２以上の水酸基を有する重合性二重結合含有単量体由来の構造単位、及び、１質量％以上のカルボキシ基を有する重合性二重結合含有単量体由来の構造単位を含む共重合体。
【請求項２】
２以上の水酸基を有する重合性二重結合含有単量体由来の構造単位は、グリセロール（メタ）アクリレート由来の構造単位を含む、請求項１に記載の共重合体。
【請求項３】
請求項１又は２に記載の共重合体、並びに、オキサゾリン基、エポキシ基及びカルボジイミド基より選ばれるいずれかの官能基を有する架橋剤又はメラミン樹脂系架橋剤を含有する水性溶液。
【請求項４】
請求項１又は２に記載の共重合体、並びに、オキサゾリン基、エポキシ基及びカルボジイミド基より選ばれるいずれかの官能基を有する架橋剤又はメラミン樹脂系架橋剤を含有する組成物を架橋してなる架橋体。
【請求項５】
６０質量％以上の２以上の水酸基を有する重合性二重結合含有単量体由来の構造単位を含む重合体を、エネルギー線照射により架橋してなる架橋体。
【請求項６】
６０質量％以上の２以上の水酸基を有する重合性二重結合含有単量体、２以上の（メタ）アクリロイル基を有する架橋剤、及び光ラジカル発生剤を含有する光硬化性組成物。
【請求項７】
請求項６に記載の光硬化性組成物を、紫外線照射により重合及び架橋してなる架橋体。
【請求項８】
請求項４、５又は７に記載の架橋体を含む塗膜であって、
当該塗膜の表面の赤外吸収強度をＡＴＲ法で測定したとき、波長１７２０ｃｍ−１における吸光度に対する波長３３５０ｃｍ−１における吸光度の比が、０．２以上１．０未満である塗膜。
【請求項９】
請求項４、５若しくは７に記載の架橋体又は請求項８に記載の塗膜を含む医療用具用材料。
【請求項１０】
請求項９に記載の医療用具用材料により表面をコーティングされた医療用具。
【発明の詳細な説明】
【技術分野】
【０００１】
本発明は、共重合体、水性溶液、架橋体、光硬化性組成物、塗膜並びに当該架橋体又は塗膜を用いた医療用具用材料及び医療用具に関する。
【背景技術】
【０００２】
医療用具は、血液等の生体成分や生体組織と接触する環境下で使用され、医療用具表面と生体成分や生体組織との親和性が低い場合、生体防御機構が活性化され、血液が凝固して血栓が形成される等の不具合が生じる。このため、医療用具は少なくとも生体成分や生体組織と接触する表面が生体適合性の高い材料で形成されていることが必要となる。【０００３】
このような医療用具に用いられる材料として、種々の高分子材料が検討されている。例えば、特許文献１では、グリセロール基含有単量体由来の構造単位と、エチレン性不飽和基に炭素数４以上の有機基が結合した構造を有する不飽和単量体由来の構造単位とを有し、且つ所定のガラス転移温度を有する重合体を医療用具用材料として用いることが提案されている。特許文献１の重合体によれば、抗血栓性に優れるとされている。
【先行技術文献】
【特許文献】
【０００４】
【特許文献１】特開２０１８−３３８４６号公報
【発明の概要】
【発明が解決しようとする課題】
【０００５】
ところで、医療用具に用いられる高分子材料は、取り扱い性等の観点から、タックが小さく、且つ耐久性、特に耐水性に優れることが望ましい。【０００６】
そこで本発明は、抗血栓性及び耐水性に優れ、且つタックが小さい医療用具用材料、当該医療用具用材料の製造に用いられる共重合体、水性溶液、架橋体、光硬化性組成物、塗膜、並びに上記医療用具用材料を備える医療用具を提供することを目的とする。
【課題を解決するための手段】
【０００７】
上記事情に鑑み、本発明者等は鋭意検討を重ねた結果、以下の［１］〜［１０］に示す発明を完成させた。
［１］  ７０質量％以上の２以上の水酸基を有する重合性二重結合含有単量体由来の構造単位、及び、１質量％以上のカルボキシ基を有する重合性二重結合含有単量体由来の構造単位を含む共重合体。
［２］  ２以上の水酸基を有する重合性二重結合含有単量体由来の構造単位は、グリセロール（メタ）アクリレート由来の構造単位を含む、［１］に記載の共重合体。
［３］  ［１］又は［２］に記載の共重合体、並びに、オキサゾリン基、エポキシ基及びカルボジイミド基より選ばれるいずれかの官能基を有する架橋剤又はメラミン樹脂系架橋剤を含有する水性溶液。
［４］  ［１］又は［２］に記載の共重合体、並びに、オキサゾリン基、エポキシ基及びカルボジイミド基より選ばれるいずれかの官能基を有する架橋剤又はメラミン樹脂系架橋剤を含有する組成物を架橋してなる架橋体。
［５］  ６０質量％以上の２以上の水酸基を有する重合性二重結合含有単量体由来の構造単位を含む重合体を、エネルギー線照射により架橋してなる架橋体。
［６］  ６０質量％以上の２以上の水酸基を有する重合性二重結合含有単量体、２以上の（メタ）アクリロイル基を有する架橋剤、及び光ラジカル発生剤を含有する光硬化性組成物。
［７］  ［６］に記載の光硬化性組成物を、紫外線照射により重合及び架橋してなる架橋体。
［８］  ［４］、［５］又は［７］に記載の架橋体を含む塗膜であって、当該塗膜の表面の赤外吸収強度をＡＴＲ法で測定したとき、波長１７２０ｃｍ−１における吸光度に対する波長３３５０ｃｍ−１における吸光度の比が、０．２以上１．０未満である塗膜。
［９］  ［４］、［５］若しくは［７］に記載の架橋体又は［８］に記載の塗膜を含む医療用具用材料。
［１０］  ［９］に記載の医療用具用材料により表面をコーティングされた医療用具。
【発明の効果】
【０００８】
本発明によれば、抗血栓性及び耐水性に優れ、且つタックが小さい医療用具用材料、当該医療用具用材料の製造に用いられる共重合体、水性溶液、架橋体、光硬化性組成物、塗膜、並びに上記医療用具用材料を備える医療用具を提供することができる。
【発明を実施するための形態】
【０００９】
以下、本発明の一実施形態を詳細に説明するが、本発明はこれに限定されるものではない。なお、本明細書中、「（メタ）アクリル酸」なる用語は、アクリル酸又はメタクリル酸を意味する。「（メタ）アクリレート」のような類似の表現についても同様である。
【００１０】
＜第１の実施形態の架橋体＞
第１の実施形態の架橋体は、７０質量％以上の２以上の水酸基を有する重合性二重結合含有単量体（以下、「単量体（Ａ）」ともいう。）由来の構造単位、及び、カルボキシ基を有する重合性二重結合含有単量体（以下、「単量体（Ｂ）」ともいう。）由来の構造単位を含む共重合体、並びに後述する所定の架橋剤（Ａ）を含有する組成物を架橋してなる架橋体である。
【００１１】
かかる架橋体は、親水性、抗血栓性及び耐水性に優れ、且つタックが小さい。本実施形態の架橋体によりこのような効果を奏する理由は必ずしも明らかでないが、本発明者等は以下のように考えている。
すなわち、本実施形態の架橋体は、２以上の水酸基を有する単量体（Ａ）由来の構造単位を７０質量％以上含むため、親水性及び抗血栓性に優れたものとなる。さらに、本実施形態の架橋体は、共重合体における単量体（Ｂ）由来のカルボキシル基が架橋剤（Ａ）により架橋されているため、耐水性に優れ、且つタックが小さいものとなる。
【００１２】
以下、本実施形態の架橋体について詳述する。
【００１３】
（共重合体）
単量体（Ａ）としては、重合性二重結合及び２以上の水酸基を有するものであれば、特に限定されないが、例えば、下記式（Ｉ）で表される化合物であると好ましい。単量体（Ａ）は、１種を単独で用いてもよく、２種類以上を併用してもよい。
【００１４】
【化１】
2020152969.tif 000002
（式（Ｉ）中、Ｒ１は、水素原子またはメチル基、Ｒ２は、２以上の水酸基を有する有機基を示す。）
【００１５】
式（Ｉ）において、Ｒ２は、２以上の水酸基を有する有機基である。それらの中で、親水性を向上させる観点から、−ＣＯＯＲ３基、−ＯＣＯＲ３基、−ＯＲ３基、−ＣＯＮＨＲ３基、−ＣＨ２ＯＲ３基、−ＣＨ２ＯＣＯＲ３基、−ＣＯＮＨＲ３基、−ＣＯＮ（Ｒ３）２基または−ＮＨＣＯＲ３基（Ｒ３は、２以上の水酸基を有する有機基を示す）であることが好ましい。
【００１６】
Ｒ３は、２以上の水酸基を有する有機基であり、親水性を向上させる観点から、好ましくは２以上の水酸基を有する炭素数１〜３０の有機基であり、より好ましくは２以上の水酸基を有する炭素数１〜２０の有機基である。この有機基としては、例えば、炭素数１〜２０のアルキル基、炭素数３〜２０のシクロアルキル基、炭素数４〜２０のポリオキシアルキレン基、炭素数７〜２０のアラルキル基が挙げられる。なお、１分子中にＲ３が２以上含まれる場合には、各Ｒ３はそれぞれ同一であってもよく、異なっていてもよい。また、Ｒ３には、例えば、フッ素原子、塩素原子などのハロゲン原子、窒素原子、水酸基以外の官能基などが含まれていてもよい。
【００１７】
単量体（Ａ）としては、例えば、３以上の水酸基を有する多価アルコールと（メタ）アクリル酸とのエステル、糖類と（メタ）アクリル酸とのエステル、アミノ基を有する糖類と（メタ）アクリル酸とのエステルが挙げられる。これらのエステルは、エステル化反応のみならず、エステル交換反応や（メタ）アクリル酸グリシジルエステルの開環反応によって調製されたものであってもよい。
【００１８】
３以上の水酸基を有する多価アルコールとしては、例えば、グリセリン、ジグリセリン、トリグリセリン、テトラグリセリン、ペンタグリセリン、ヘキサグリセリン、ペンタエリスリトール、１，２，６−ヘキサントリオール、２−ヒドロキシメチル−２−メチル−１，３−プロパンジオール、２−エチル−２−ヒドロキシメチル−１，３−プロパンジオールが挙げられる。糖類としては、例えば、グルコース、マンノース、ガラクトース、グロース、フルクトース、Ｄ−リボースなどの単糖類、当該単糖類から誘導されるグルコシド、ガラクトシド、フルクトシドなどをはじめ、これらの二量体、三量体が挙げられる。アミノ基を有する糖類としては、例えば、Ｄ−グルコサミンが挙げられる。
【００１９】
単量体（Ａ）は、親水性を向上させる観点から、下記式（ＩＡ）で表される（メタ）アクリル酸エステルであるとより好ましい。
【００２０】
【化２】
2020152969.tif 000003
（式（ＩＡ）中、Ｒ１は、水素原子またはメチル基、Ｒ４は、炭素数１〜４のアルキレン基を示す。）
【００２１】
単量体（Ａ）は、親水性を向上させる観点から、グリセロールモノアクリレート（式（ＩＡ）中、Ｒ１＝水素原子、Ｒ４＝メチレン基）又はグリセロールモノメタクリレート（式（ＩＡ）中、Ｒ１＝メチル基、Ｒ４＝メチレン基）であると更に好ましい。
【００２２】
単量体（Ａ）の分子量は、親水性を向上させる観点から、５００以下であると好ましい。
【００２３】
単量体（Ａ）に由来する構造単位の含有量は、共重合体の総量に対して、７０質量％以上である。親水性及び抗血栓性をより向上させる観点から、単量体（Ａ）に由来する構造単位の含有量は、共重合体の総量に対して、８０質量％〜９９質量％であると好ましく、９０質量％〜９７質量％であるとより好ましい。
【００２４】
なお、単量体（Ａ）に由来する構成単位は、共重合体中で２以上の水酸基を有する構成単位であればよい。すなわち、単量体（Ａ）を用いて重合した構成単位であってもよく、２以上の水酸基が保護基により保護された単量体を重合した後に、保護基を脱保護する等ポリマーを変性することで水酸基を２以上有する構造を導入してもよい。
【００２５】
単量体（Ｂ）としては、例えば、（メタ）アクリル酸、マレイン酸、フマル酸、クロトン酸、イタコン酸、シトラコン酸、無水マレイン酸、マレイン酸モノメチルエステル、マレイン酸モノブチルエステル、イタコン酸モノメチルエステル、イタコン酸モノブチルエステル、ビニル安息香酸などのカルボキシ基含有脂肪族系単量体が挙げられる。これらの中で、アクリル酸、メタクリル酸又はイタコン酸が好ましく、アクリル酸又はメタクリル酸がより好ましい。単量体（Ｂ）は、１種を単独で用いてもよく、２種類以上を併用してもよい。
【００２６】
単量体（Ｂ）に由来する構造単位の含有量は、共重合体の総量に対して、１質量％以上である。耐水性をより向上させる観点から、単量体（Ｂ）に由来する構造単位の含有量は、共重合体の総量に対して、２質量％〜２５質量％であると好ましく、３質量％〜２０質量％であるとより好ましい。
【００２７】
なお、単量体（Ｂ）に由来する構成単位は、共重合体中でカルボキシ基を有する構成単位であればよい。すなわち、単量体（Ｂ）を用いて重合した構成単位であってもよく、エステル基等の他の置換基を有する単量体を重合した後に、エステル基等を加水分解等によりカルボキシ基に変換した構成単位であってもよい。
【００２８】
本実施形態の共重合体は、上記単量体（Ａ）及び（Ｂ）のいずれでもない単量体（Ｃ）由来の構造単位を含んでいてもよい。単量体（Ｃ）としては、例えば、エチレン性不飽和基に炭素数４以上の有機基が結合した構造を有する単量体が挙げられる。そのような単量体としては、式（ＩＩ）で表される（メタ）アクリル酸エステルが挙げられる。
【００２９】
【化３】
2020152969.tif 000004
（式（ＩＩ）中、Ｒ５は、水素原子又はメチル基を表す。Ｒ６は、炭素が連続して４個以上結合した炭素鎖を有する有機基を表す。）
【００３０】
式（ＩＩ）で表される（メタ）アクリル酸エステルとしては、（メタ）アクリル酸ｎ−ブチル、（メタ）アクリル酸ｓ−ブチル、（メタ）アクリル酸ｔ−ブチル、（メタ）アクリル酸ｎ−アミル、（メタ）アクリル酸ｓ−アミル、（メタ）アクリル酸ｔ−アミル、（メタ）アクリル酸ｎ−ヘキシル、（メタ）アクリル酸２−エチルヘキシル、（メタ）アクリル酸イソデシル、（メタ）アクリル酸トリデシル、（メタ）アクリル酸シクロヘキシル、（メタ）アクリル酸シクロヘキシルメチル、（メタ）アクリル酸オクチル、（メタ）アクリル酸ラウリル、（メタ）アクリル酸ステアリル、（メタ）アクリル酸ベンジル、（メタ）アクリル酸フェニル、（メタ）アクリル酸イソボルニル、（メタ）アクリル酸アダマンチル、（メタ）アクリル酸トリシクロデカニル、（メタ）アクリル酸２−ヒドロキシブチル、（メタ）アクリル酸３−ヒドロキシブチル、（メタ）アクリル酸４−ヒドロキシブチル、（メタ）アクリル酸２−エトキシエチル、（メタ）アクリル酸フェノキシエチル、（メタ）アクリル酸テトラヒドロフルフリル、（メタ）アクリル酸β−メチルグリシジル、（メタ）アクリル酸β−エチルグリシジル、（メタ）アクリル酸（３，４−エポキシシクロヘキシル）メチル、（メタ）アクリル酸Ｎ，Ｎ−ジメチルアミノエチルが挙げられる。
【００３１】
上記エチレン性不飽和基に炭素数４以上の有機基が結合した構造を有する単量体のうち、式（ＩＩ）で表される（メタ）アクリル酸エステル以外のものとしては、ブチルビニルエーテル、２−エチルヘキシルビニルエーテル、ドデシルビニルエーテル、ステアリルビニルエーテル、ジエチレングリコールビニルエーテル、トリエチレングリコールビニルエーテル等のビニルエーテル類、Ｎ−ビニルモルホリン、Ｎ−ビニルカルバゾール等のＮ−ビニル類（ラクタム環を有するものを除く）、Ｎ−フェニルマレイミド、Ｎ−ベンジルマレイミド、Ｎ−ナフチルマレイミド、Ｎ−シクロヘキシルマレイミド、Ｎ−ブチルマレイミド、Ｎ−イソプロプルマレイミド、Ｎ−エチルマレイミド等のＮ置換マレイミド類が挙げられる。
【００３２】
また、単量体（Ｃ）としては、（メタ）アクリル酸メチル、（メタ）アクリル酸エチル、（メタ）アクリル酸ｎ−プロピル、及び（メタ）アクリル酸イソプロピルのいずれかの（メタ）アクリル酸アルキルエステル；酢酸ビニル、プロピオン酸ビニル等のビニルエステル類；塩化ビニル、塩化ビニリデン等；エチレン、プロピレン、ブテン、イソプレン等のオレフィン類；Ｎ−ビニルホルムアミド、Ｎ−ビニルアセトアミド等のＮ−ビニル化合物；メチルビニルエーテル、エチルビニルエーテル、プロピルビニルエーテル等のビニルエーテル類；メチルマレイミド等を使用することもできる。
【００３３】
単量体（Ｃ）に由来する構造単位の含有量は、共重合体の総量に対して、２５質量％以下であると好ましく、２０質量％以下であるとより好ましく、１０質量％以下であると更に好ましい。
【００３４】
上記共重合体は、上述の単量体を適宜選択して重合反応を行うことにより製造することができる。重合反応の際の単量体の好ましい使用量は、上記共重合体おけるこれらの単量体由来の構造単位の好ましい含有量と同様である。
【００３５】
上記重合反応は、重合開始剤の存在下で重合反応を行うことが好ましい。重合開始剤としては、例えば、過酸化水素；過硫酸ナトリウム、過硫酸カリウム、過硫酸アンモニウム等の過硫酸塩；ジメチル２，２’−アゾビス（２−メチルプロピオネート）、２，２’−アゾビス（イソブチロニトリル）等のアゾ系化合物；過酸化ベンゾイル、過酢酸、ジ−ｔ−ブチルパーオキサイド等の有機過酸化物等が好適である。これらの重合開始剤は、単独で使用されてもよく、２種以上の混合物の形態で使用されてもよい。
重合開始剤の使用量としては、重合反応に使用される単量体の使用量１モルに対して、０．０１ｇ以上１０ｇ以下であると好ましく、０．１ｇ以上５ｇ以下であるとより好ましい。
【００３６】
上記重合反応は、溶媒を使用せずに行ってもよいが、溶媒を使用することが好ましい。溶媒としては、水、アセトニトリル、テトラヒドロフラン、ジオキサン、アセトン、メチルエチルケトン、メチルイソブチルケトン、メタノール、エタノール、イソプロピルアルコールなどが挙げられ、環境汚染防止の観点等から、水であると好ましい。これらの溶媒は、単独で使用されてもあるいは２種以上の混合物の形態で使用されてもよい。溶媒の使用量としては、重合反応に使用される単量体１００質量部に対して４０〜２５０質量部が好ましい。
【００３７】
上記重合反応は、通常、０℃以上で行われることが好ましく、また、１５０℃以下で行われることが好ましい。より好ましくは、４０℃以上であり、更に好ましくは、６０℃以上であり、特に好ましくは、８０℃以上である。また、より好ましくは、１２０℃以下であり、更に好ましくは、１１０℃以下である。上記重合温度は、重合反応において、常にほぼ一定に保持する必要はなく、一度または二度以上変動（加温または冷却）してもよい。重合反応は、常圧、加圧、減圧のいずれの条件下で行ってもよい。
【００３８】
上記重合反応において、単量体や重合開始剤等は、それぞれ反応器に一括で添加してもよく、逐次的又は連続的に添加してもよい。
【００３９】
共重合体の製造方法は、上記重合反応工程以外の他の工程を含んでいてもよい。その他の工程としては、例えば、熟成工程、中和工程、重合開始剤や連鎖移動剤の失活工程、希釈工程、乾燥工程、濃縮工程、精製工程が挙げられる。
【００４０】
（架橋剤（Ａ））
本実施形態の架橋剤（Ａ）は、オキサゾリン基、エポキシ基及びカルボジイミド基より選ばれるいずれかの官能基を有する架橋剤又はメラミン樹脂系架橋剤である。これらの架橋剤は、１種を単独で用いてもよく、２種類以上を併用してもよい。
【００４１】
オキサゾリン基を有する架橋剤は、オキサゾリン基を２以上有するオキサゾリン基含有化合物である。
【００４２】
オキサゾリン基含有化合物としては、例えば、２，２’−ビス（２−オキサゾリン）、２，２’−メチレン−ビス（２−オキサゾリン）、２，２’−エチレン−ビス（２−オキサゾリン）、２，２’−トリメチレン−ビス（２−オキサゾリン）、２，２’−テトラメチレン−ビス（２−オキサゾリン）、２，２’−ヘキサメチレン−ビス（２−オキサゾリン）、２，２’−オクタメチレン−ビス（２−オキサゾリン）、２，２’−エチレン−ビス（４，４’−ジメチル−２−オキサゾリン）、２，２’−ｐ−フェニレン−ビス（２−オキサゾリン）、２，２’−ｍ−フェニレン−ビス（２−オキサゾリン）、２，２’−ｍ−フェニレン−ビス（４，４’−ジメチル−２−オキサゾリン）、ビス（２−オキサゾリニルシクロヘキサン）スルフィド、ビス（２−オキサゾリニルノルボルナン）スルフィド、オキサゾリン環含有重合体が挙げられる。これらは、それぞれ単独で用いてもよく、２種類以上を併用してもよい。これらの中で、反応性を向上させる観点から、オキサゾリン環含有重合体が好ましく、水溶性を有するオキサゾリン環含有重合体がより好ましい。
【００４３】
オキサゾリン環含有重合体は、例えば、株式会社日本触媒製、商品名：エポクロスＷＳ−５００、エポクロスＷＳ−７００、エポクロスＫ−２０１０、エポクロスＫ−２０２０、エポクロスＫ−２０３０等として商業的に容易に入手することができる。これらのなかでは、反応性を向上させる観点から、株式会社日本触媒製、商品名：エポクロスＷＳ−５００、エポクロスＷＳ−７００等の水溶性を有するオキサゾリン環含有重合体が好ましい。
【００４４】
エポキシ基を有する架橋剤は、エポキシ基を２以上有するエポキシ基含有化合物である。
【００４５】
エポキシ基含有化合物としては、例えば、ジエチレングリコールジグリシジルエーテル、ポリエチレングリコールジグリシジルエーテル、ビスフェノールＡ型ジグリシジルエーテル、ポリプロピレングリコールジグリシジルエーテル、ネオペンチルグリコールジグリシジルエーテル、グリセリンジグリシジルエーテル等のエポキシ基を２つ有する化合物；３官能以上のポリエチレングリコールのグリシジルエーテル、トリメチロールプロパンポリグリシジルエーテル、ソルビトールポリグリシジルエーテル、ソルビタンポリグリシジルエーテル、ポリグリセロールポリグリシジルエーテル等のエポキシ基を３つ以上有する化合物が挙げられる。
【００４６】
カルボジイミド基を有する架橋剤は、カルボジイミド基を２以上有するカルボジイミド基含有化合物である。その具体例としては、カルボジライトＳＶ−０２、カルボジライトＥ−０１（商品名；日清紡ケミカル株式会社製）が挙げられる。
【００４７】
メラミン樹脂系架橋剤としては、例えば、メラミンにホルマリンを作用させた化合物又はそのアルキル変性物が挙げられる。その具体例としては、サイテック・インダストリーズ社製の「サイメル」（登録商標）３００、３０１、３０３、３５０、７３６、７３８、３７０、７７１、３２５、３２７、７０３、７０１、２６６、２６７、２８５、２３２、２３５、２３８、１１４１、２７２、２５４、２０２、１１５６、１１５８、三和ケミカル社の「ニカラック」（登録商標）Ｅ−２１５１、ＭＷ−１００ＬＭ、ＭＸ−７５０ＬＭ、が挙げられる。
【００４８】
上記架橋体において、架橋剤（Ａ）の使用量は、共重合体１００質量部に対して、０．５〜３０質量部であると好ましく、１〜２５質量部であるとより好ましく、３〜２０質量部であるとより好ましい。
【００４９】
架橋前の共重合体及び架橋剤（Ａ）は、取り扱い性等の観点から、共重合体及び架橋剤（Ａ）を含有する水性溶液とすることが好ましい。水性液体は、基材上に容易に塗布することが可能であり、得られる塗膜を架橋させることにより、基材上に架橋体を形成することができる。
【００５０】
水性溶液とは、水又は含水率が５０質量％以上である水と親水性有機溶媒との混合溶媒の溶液を意味する。親水性有機溶媒としては、例えば、メタノール、エタノール、イソプロピルアルコール、ｎ−プロピルアルコール、アリルアルコールなどの１価アルコール、エチレングリコール、プロピレングリコール、ブタンジオール、ペンタンジオール、ヘキサンジオール、ヘプタンジオール、ジプロピレングリコールなどの多価アルコール、アセトン、メチルエチルケトン、メチルプロピルケトンなどのケトン、ギ酸メチル、ギ酸エチル、酢酸メチル、アセト酢酸メチルなどの脂肪族有機酸アルキルエステル、ジエチレングリコールモノメチルエーテル、ジエチレングリコールモノエチルエーテル、ジエチレングリコールジメチルエーテル、ジエチレングリコールジエチルエーテル、エチレングリコールモノメチルエーテル、エチレングリコールモノエチルエーテル、ジプロピレングリコールモノメチルエーテルなどの多価アルコールのアルキルエーテルが挙げられる。これらの親水性有機溶媒は、それぞれ単独で用いてもよく、２種類以上を併用してもよい。水性媒体としては、水が好ましい。
【００５１】
水性溶液における共重合体及び架橋剤（Ａ）の濃度は特に限定されないが、例えば、０．５〜２０質量％とすることができる。
【００５２】
また、共重合体及び架橋剤（Ａ）は、それぞれ別々に溶解させた水性溶液を調製した上で、基材上に架橋剤（Ａ）の溶液、共重合体の溶液の順で塗布した後に架橋させてもよい。
【００５３】
上述の共重合体及び架橋剤（Ａ）を架橋させる際の条件は、用いる架橋剤（Ａ）の種類に合わせて調整することができるが、例えば、５０〜１５０℃で５〜１２０分熱処理する条件で架橋させることができる。
【００５４】
本実施形態の架橋体は、親水性や抗血栓性に優れるので、船底塗料、防汚塗料等の塗料、また、金属、繊維、布帛、ガラス、樹脂、中空糸、セラミックス、多孔質、膜など種々の基材の防汚処理、防曇処理、帯電防止、親水化処理、汚染防止処理、アンチファウリング処理等の表面処理に適しており、特に医療用具、医療用機器の表面処理に好適である。
【００５５】
＜第２の実施形態の架橋体＞
第２の実施形態の架橋体は、６０質量％以上の２以上の水酸基を有する重合性二重結合含有単量体由来の構造単位を含む重合体を、エネルギー線照射により架橋してなる架橋体である。
【００５６】
かかる架橋体は、親水性、抗血栓性及び耐水性に優れ、且つタックが小さい。本実施形態の架橋体によりこのような効果を奏する理由は必ずしも明らかでないが、本発明者等は以下のように考えている。
すなわち、本実施形態の架橋体は、２以上の水酸基を有する単量体由来の構造単位を６０質量％以上含むため、親水性及び抗血栓性に優れたものとなる。さらに、本実施形態の架橋体は、重合体がエネルギー線照射により架橋されているため、耐水性に優れ、且つタックが小さいものとなる。
【００５７】
以下、本実施形態の架橋体について詳述する。
【００５８】
２以上の水酸基を有する重合性二重結合含有単量体としては、上述の第１の実施形態における単量体（Ａ）と同様のものを用いることができる。単量体（Ａ）に由来する構造単位の含有量は、重合体の総量に対して、６０質量％以上であり、７５質量％以上であると好ましく、９０質量％以上であるとより好ましく、１００質量％であると更に好ましい。
【００５９】
本実施形態の重合体は、単量体（Ａ）以外の単量体、例えば上述の第１の実施形態における単量体（Ｂ）及び／又は単量体（Ｃ）を含んでいてもよい。本実施形態の重合体が、単量体（Ａ）以外の単量体を含む場合のその含有量は、４０質量％以下であると好ましく、２５質量％以下であるとより好ましく、１０質量％以下であると更に好ましい。
【００６０】
本実施形態の重合体は、例えば、上述の第１の実施形態における共重合体と同様の重合反応の条件で製造することができる。
【００６１】
架橋の際に適用されるエネルギー線としては、電子線、γ線、放射線、紫外線等を用いることができ、好ましくは波長１５０〜４５０ｎｍの紫外線である。このような波長を発する光源としては、例えば、太陽光線、低圧水銀灯、高圧水銀灯、超高圧水銀灯、メタルハライド灯、ガリウム灯、キセノン灯、フラッシュ型キセノン灯、カーボンアーク灯、ＬＥＤ型ＵＶ光源が挙げられる。紫外線照射の際の照度は、好ましくは０．１〜１００ｍＷ／ｃｍ２、より好ましくは１〜７５ｍＷ／ｃｍ２、更に好ましくは５〜５０ｍＷ／ｃｍ２であり、照射時間は、好ましくは１５〜１８０分間、より好ましくは３０〜１２０分間、更に好ましくは４５〜９０分間である。このような条件で紫外線照射を行うと、光ラジカル発生剤なしでも上記重合体を架橋させることができる。
【００６２】
本実施形態の架橋体は、親水性や抗血栓性に優れるので、船底塗料、防汚塗料等の塗料、また、金属、繊維、布帛、ガラス、樹脂、中空糸、セラミックス、多孔質、膜など種々の基材の防汚処理、防曇処理、帯電防止、親水化処理、汚染防止処理、アンチファウリング処理等の表面処理に適しており、特に医療用具、医療用機器の表面処理に好適である。
【００６３】
＜第３の実施形態の架橋体＞
第３の実施形態の架橋体は、６０質量％以上の２以上の水酸基を有する重合性二重結合含有単量体、２以上の（メタ）アクリロイル基を有する架橋剤（以下、「架橋剤（Ｂ）」ともいう。）、及び光ラジカル発生剤を含有する光硬化性組成物を、紫外線照射により重合及び架橋してなる架橋体である。
【００６４】
かかる架橋体は、親水性、抗血栓性及び耐水性に優れ、且つタックが小さい。本実施形態の架橋体によりこのような効果を奏する理由は必ずしも明らかでないが、本発明者等は以下のように考えている。
すなわち、本実施形態の架橋体は、２以上の水酸基を有する単量体由来の構造単位を６０質量％以上含むため、親水性及び抗血栓性に優れたものとなる。さらに、本実施形態の架橋体は、単量体が架橋剤（Ｂ）により架橋されているため、耐水性に優れ、且つタックが小さいものとなる。
【００６５】
以下、本実施形態の架橋体について詳述する。
【００６６】
（光硬化性樹脂組成物）
２以上の水酸基を有する重合性二重結合含有単量体としては、上述の第１の実施形態における単量体（Ａ）と同様のものを用いることができる。光硬化性樹脂組成物における単量体（Ａ）の含有量は、６０質量％以上であり、６５質量％以上であると好ましく、７０質量％以上であるとより好ましい。
【００６７】
架橋剤（Ｂ）としては、例えば、エチレングリコールジ（メタ）アクリレート、１，３−ブチレングリコールジ（メタ）アクリレート、１，６−ヘキサンジオールジ（メタ）アクリレート、ネオペンチルグリコールジ（メタ）アクリレート等のアルカンジオールジ（メタ）アクリレート；ジエチレングリコールジ（メタ）アクリレート、ポリプロピレングリコールジ（メタ）アクリレート、ポリテトラメチレングリコールジ（メタ）アクリレート等のポリオキシアルキレングリコールジ（メタ）アクリレート；エトキシ化ビスフェノールＡジ（メタ）アクリレート、プロポキシ化エトキシ化ビスフェノールＡジアクリレート等のビスフェノール変性ジ（メタ）アクリレート；トリメチロールプロパントリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、イソシアヌル酸トリス［エチルオキシ（メタ）アクリレート］、グリセリントリ（メタ）アクリレート等の３官能以上の（メタ）アクリル酸エステル又はその部分エステルが挙げられる。
【００６８】
光硬化性樹脂組成物における架橋剤（Ｂ）の含有量は、特に限定されないが、例えば０．１〜１０質量％であると好ましく、０．５〜８質量％であるとより好ましく、１〜５質量％であると更に好ましい。
【００６９】
光ラジカル発生剤としては、例えば、ベンゾイン、ベンゾインメチルエーテル、ベンゾインエチルエーテル等のベンゾインおよびそのアルキルエーテル類；アセトフェノン、２，２−ジメトキシ−２−フェニルアセトフェノン、１，１−ジクロロアセトフェノン等のアセトフェノン類；２−メチルアントラキノン、２−アミルアントラキノン、２−ｔ−ブチルアントラキノン、１−クロロアントラキノン等のアントラキノン類；２，４−ジメチルチオキサントン、２，４−ジイソプロピルチオキサントン、２−クロロチオキサントン等のチオキサントン類；アセトフェノンジメチルケタール、ベンジルジメチルケタール等のケタール類；ベンゾフェノン等のベンゾフェノン類；１−ヒドロキシシクロヘキシルフェニルケトン（イルガキュア１８４）、２−メチル−１−［４−（メチルチオ）フェニル］−２−モルホリノ−プロパン−１−オンや２−ベンジル−２−ジメチルアミノ−１−（４−モルホリノフェニル）−ブタノン−１；アシルホスフィンオキサイド類およびキサントン類が挙げられる。
【００７０】
光硬化性樹脂組成物における光ラジカル発生剤の含有量は、特に限定されないが、例えば０．１〜１０質量％であると好ましく、０．５〜８質量％であるとより好ましく、１〜５質量％であると更に好ましい。
【００７１】
本実施形態の光硬化性樹脂組成物は、上述の成分以外の成分を含んでいてもよい。その具体例としては、上述の第１の実施形態における単量体（Ｂ）又は（Ｃ）等が挙げられ、式（ＩＩ）で表される（メタ）アクリル酸エステルが好ましい。
【００７２】
本実施形態の光硬化性樹脂組成物が、上述の成分以外の成分を含む場合のその含有量は、３５質量％以下であると好ましく、３０質量％以下であるとより好ましく、２５質量％以下であると更に好ましい。
【００７３】
紫外線としては、波長１５０〜４５０ｎｍの紫外線を適用することができる。紫外線照射の条件は特に限定されないが、例えば、紫外線照射の照度０．１〜１００ｍＷ／ｃｍ２、照射時間１〜１５分の条件とすることができる。
【００７４】
本実施形態の架橋体は、親水性や抗血栓性に優れるので、船底塗料、防汚塗料等の塗料、また、金属、繊維、布帛、ガラス、樹脂、中空糸、セラミックス、多孔質、膜など種々の基材の防汚処理、防曇処理、帯電防止、親水化処理、汚染防止処理、アンチファウリング処理等の表面処理に適しており、特に医療用具、医療用機器の表面処理に好適である。
【００７５】
＜塗膜＞
本実施形態の塗膜は、上述の第１、第２又は第３の実施形態の架橋体を含む。かかる塗膜は、例えば、上述の架橋体又はその前駆体の溶液を、医療用具又は適切な基材上に塗布し、適切な条件で乾燥後、必要に応じて架橋条件に付すことにより得られる。
【００７６】
乾燥状態での塗膜の表面の赤外吸収強度をＡＴＲ法で測定したとき、波長１７２０ｃｍ−１における吸光度に対する波長３３５０ｃｍ−１における吸光度の比（波長３３５０ｃｍ−１における吸光度／波長１７２０ｃｍ−１における吸光度）は、０．２以上１．０未満であると好ましく、０．２５以上０．８以下であるとより好ましく、０．３以上０．６以下であると更に好ましい。なお、波長３３５０ｃｍ−１又は波長１７２０ｃｍ−１は、それぞれ架橋体中の水酸基又はカルボキシ基に対応する波長であり、上記吸光度の比は架橋体中の水酸基の量に対するカルボキシ基の量の比に相当する。
【００７７】
塗膜の厚さは、用途に合わせて適宜調整することができるが、例えば、０．０１〜５μｍとすることができる。
【００７８】
＜医療用具用材料及び医療用具＞
本実施形態の医療用具用材料は、上述の架橋体又は塗膜を含む。かかる医療用具用材料は、上述の架橋体又は塗膜を含むため、抗血栓性及び耐水性に優れ、且つタックが小さい。本実施形態の医療用具用材料は、このような性質を有することから、血液と接触しても血栓を生じにくい抗血栓性材料、医療用具において生体成分又は生体組織と接触する部分を構成する材料、細胞培養基材等として好適に適用することができる。
【００７９】
本実施形態の医療用具は、上述の医療用具用材料により表面をコーティングされたものである。かかる医療用具は、上述の架橋体又は塗膜を含むため、抗血栓性及び耐水性に優れ、且つタックが小さい。
【００８０】
本実施形態の医療用具は、生体成分又は生体組織と接触する部分の少なくとも一部が上記医療用具用材料を用いて構成されていればよいが、生体成分又は生体組織と接触する部分の面積の５０％以上が上記医療用具用材料で覆われていることが好ましく、８０％以上覆われていることがより好ましく、生体成分又は生体組織と接触する部分の全てが上記医療用具用材料で覆われていることが更に好ましい。
本実施形態の医療用具は、いずれの生体成分や生体組織と接触する用途にも用いることができるが、血液と接触する用途に用いられることは、好適な実施形態の１つである。
【００８１】
各種医療用具の生体成分又は生体組織と接触する部分に上記医療用具用材料を保持させる方法としては、医療用具又はその部品の表面を医療用具用材料でコーティングする方法、放射線、電子線、紫外線等の活性エネルギー線によるグラフト重合を利用して医療用具の表面と医療用具用材料とを結合させる方法、医療用具の表面の官能基と医療用具用材料とを反応させて結合させる方法等、種々の方法を用いることができる。コーティング法を用いる場合、医療用具又はその部品の表面を医療用具用材料でコーティングする方法として、塗布法、スプレー法、ディップ法等のいずれの方法を用いてもよい。
【００８２】
上記医療用具用材料を保持させる医療用具の材質は特に制限されず、ポリエチレン、ポリプロピレン、ポリ塩化ビニル、ポリ塩化ビニリデン、ポリフッ化ビニリデン、ポリテトラフルオロエチレン、ハロゲン化ポリオレフィン、ポリエチレンテレフタレート、ポリカーボネート、ポリアミド、アクリル樹脂、スチロール樹脂、ポリウレタン樹脂、シリコン樹脂、ポリスルホン、ポリエーテルスルホン、セルロース、セルロースアセテート等のいずれの材質のものであってもよい。また、金属、セラミックス及びこれらの複合材料等も例示でき、複数の基体より基材が構成されていてもよい。金属としては、金、銀等の貴金属、銅、アルミニウム、タングステン、ニッケル、クロム、チタン等の卑金属、及びこれらの金属の合金並びにこれらの表面が金めっきされたものが例示できるがこれらに限定されるものではない。金属は単体で用いてもよく、機能性を付与するために他の金属との合金又は金属の酸化物として用いてもよい。価格や入手の容易さの観点から、ニッケル、銅及びこれらを主成分とする金属を用いることが好ましい。ここで、主成分とは、上記基体を形成する材料のうち５０重量％以上を占める成分をいう。基材の形態も特に制限されず、成形体、繊維、不織布、多孔質体、粒子、フィルム、シート、チューブ、中空糸や粉末等のいずれの形態でもよい。
【００８３】
本実施形態の医療用具用材料を細胞培養基材として使用する場合、医療用具用材料をそのまま用いてもよく、所定の基材上にコーティングして用いてもよい。
基材の材質は特に制限されず、木綿、麻等の天然高分子、ポリエステル、ナイロン、オレフィン、ポリアミド、ポリウレタン、ポリアクリロニトリル、ポリ（メタ）アクリレート、ポリエチレン、ポリプロピレン、ポリ塩化ビニル、ポリ塩化ビニリデン、ポリフッ化ビニリデン、ポリテトラフルオロエチレン、ハロゲン化ポリオレフィン、ポリカーボネート、スチロール樹脂、シリコン樹脂等の合成高分子等を用いることができる。また、金属、セラミックス及びこれらの複合材料等も例示でき、複数の基体より基材が構成されていてもよい。金属としては、金、銀等の貴金属、銅、アルミニウム、タングステン、ニッケル、クロム、チタン等の卑金属、及びこれらの金属の合金並びにこれらの表面が金めっきされたものが例示できるがこれらに限定されるものではない。金属は単体で用いてもよく、機能性を付与するために他の金属との合金又は金属の酸化物として用いてもよい。価格や入手の容易さの観点から、ニッケル、銅及びこれらを主成分とする金属を用いることが好ましい。ここで、主成分とは、上記基体を形成する材料のうち５０重量％以上を占める成分をいう。
基材の形態も特に制限されず、成形体、繊維、不織布、多孔質体、粒子、フィルム、シート、チューブ、中空糸や粉末等のいずれの形態でもよい。
【００８４】
本実施形態の医療用具用材料は、人工血管や人工臓器等の人工生体組織用や、血液フィルター、各種カテーテル、若しくは各種ステント等；生体組織と接触する用具用の部材として、また、細胞培養基材、血液透析装置用の部材、血液若しくは組織検査用器具の部材等；生体由来成分（細胞や血液等）と接触する用具用の部材として適用することができる。すなわち、本実施形態における医療用具には、生体組織と接触する用具、生体由来成分（細胞や血液等）と接触する用具等が含まれる。
【実施例】
【００８５】
以下に実施例を挙げて本発明を更に詳細に説明するが、本発明はこれらの実施例のみに限定されるものではない。【００８６】
＜合成例＞
［ＧＬＭＡ（グリセロールモノアクリレート）］
撹拌子を入れた反応容器にガス導入管、温度計、冷却管、及び、留出液受器に繋げたトの字管を付し、アクリル酸メチル２３０ｇ、２，２−ジメチル−１，３−ジオキソラン−４−メタノール（ＤＯＭ）７０ｇを仕込み、ガス導入管を通して酸素／窒素混合ガス（酸素濃度７ｖｏｌ％）を吹き込みながら反応溶液を攪拌し、オイルバス（バス温１１０℃）で加熱を開始した。留出液に水が出てこなくなってから、チタンテトライソプロポキシド４．５ｇを反応容器に添加し、エステル交換反応を開始させた。生成してくるメタノールをアクリル酸メチルで共沸留去しながら、ガスクロマトグラフィ（ＧＣ）分析によりｉＰＧＬＭＡ（イソプロピリデングリセリルアクリレート）／ＤＯＭの面積比を追跡した。反応開始から７時間後のＧＣ分析で、ｉＰＧＬＭＡ／ＤＯＭの面積比が９／１を超えたのを確認し、反応を終了し、室温まで冷却した。反応液に精製水１５０ｇと抽出溶媒として酢酸エチル３００ｇを加え１０分撹拌した。チタンテトライソプロポキシドの加水分解により生じた酸化チタンの沈殿を、吸引濾過で除いた濾液を分液漏斗に移し、有機層と水層を分離した。有機層を精製水で２回洗浄したのち、ロータリーエバポレーターに移し、残存アクリル酸メチル及び軽沸成分を留去し、ｉＰＧＬＭＡ９６ｇを得た。
撹拌子を入れたナスフラスコにガス導入管を設け、精製水１６０ｍｌとｉＰＧＬＭＡ８０ｇを加えて溶解させた後に、予め水に浸漬後に風乾した固体酸触媒アンバーリスト１５Ｊｗｅｔ（オルガノ社製）を３５ｇ加えた。ガス導入管を通して酸素／窒素混合ガス（酸素濃度７ｖｏｌ％）を吹き込みながら反応溶液を攪拌し、室温下で脱保護反応を開始させた。ＧＣ分析によりＧＬＭＡ／ｉＰＧＬＭＡの面積比を追跡し、面積比が９９／１を超えたのを確認し、４時間で反応を終了した。固体酸触媒を濾別して得られた濾液をｎ−ヘキサンで洗浄し、未反応ｉＰＧＬＭＡを除いた。水層を減圧濃縮し、目的とするＧＬＭＡ５３ｇを得た。【００８７】
［共重合体１］
攪拌子を入れた反応容器にガス導入管、温度計、冷却管を付し、単量体としてＧＬＭＡ１３．３ｇ、アクリル酸（ＡＡ）０．７ｇ、溶媒としてイオン交換水１２５．０ｇを仕込み、窒素ガスを流しながら９８℃まで昇温した。アゾ系ラジカル重合開始剤０．００７ｇ（和光純薬株式会社製、商品名：ＶＡ０８６）をイオン交換水１．０ｇに溶解した溶液を投入し、重合反応を開始した。温度を９９℃以上に保ちながら、反応を７時間継続し、その間、反応開始から１時間後、３時間後、５時間後にそれぞれ、０．００３５ｇのＶＡ０８６をイオン交換水０．５ｇに溶解した溶液を投入した。
得られた重合体は、ＧＰＣにより測定した重量平均分子量（標準ポリスチレン換算）が、３６９，０００であった。また、Ｅ型粘度計により測定した反応液の溶液粘度は２５℃において１９．１ｍＰａ・ｓであった。【００８８】
［共重合体２］
攪拌子を入れた反応容器にガス導入管、温度計、冷却管を付し、単量体としてＧＬＭＡ４０．０ｇ、アクリル酸（ＡＡ）５．０ｇ、ブチルアクリレート（ＢＡ）４５．０ｇ、溶媒としてイオン交換水２５．０ｇとエタノール７５．０ｇを仕込み、窒素ガスを流しながら８８℃まで昇温した。アゾ系ラジカル重合開始剤０．０１ｇ（和光純薬株式会社製、商品名：Ｖ−６０１）をイオン交換水０．２５ｇ、エタノール０．７５ｇに溶解した溶液を投入し、重合反応を開始した。温度を８９℃以上に保ちながら、反応を７時間継続し、その間、反応開始から１時間後、３時間後、５時間後にそれぞれ、０．０１ｇのＶ−６０１をイオン交換水０．２５ｇ、エタノール０．７５ｇに溶解した溶液を投入した。
得られた重合体は、ＧＰＣにより測定した重量平均分子量（標準ポリスチレン換算）が、３７８，０００であった。また、Ｅ型粘度計により測定した反応液の溶液粘度は２５℃において７０１０ｍＰａ・ｓであった。【００８９】
［共重合体３］
攪拌子を入れた反応容器にガス導入管、温度計、冷却管を付し、単量体としてＧＬＭＡ２４．０ｇ、ブチルアクリレート（ＢＡ）６．０ｇ、溶媒としてエタノール２０．０ｇを仕込み、窒素ガスを流しながら８８℃まで昇温した。アゾ系ラジカル重合開始剤０．０１５ｇ（和光純薬株式会社製、商品名：Ｖ−６０１）をエタノール０．５ｇに溶解した溶液を投入し、重合反応を開始した。温度を８９℃以上に保ちながら、反応を５時間継続し、その間、反応開始から２時間後、３時間後にそれぞれ、０．０１５ｇのＶ−６０１を、エタノール０．５ｇに溶解した溶液を投入した。
得られた重合体は、ＧＰＣにより測定した重量平均分子量（標準ポリスチレン換算）が、３６，０００であった。また、Ｅ型粘度計により測定した反応液の溶液粘度は２５℃において２４１０ｍＰａ・ｓであった。【００９０】
［ＧＬＭＡホモポリマー］
攪拌子を入れた反応容器にガス導入管、温度計、冷却管を付し、単量体としてＧＬＭＡ１４．０ｇ、溶媒としてイオン交換水１２５．０ｇを仕込み、窒素ガスを流しながら９８℃まで昇温した。アゾ系ラジカル重合開始剤０．００７ｇ（和光純薬株式会社製、商品名：ＶＡ０８６）をイオン交換水１．０ｇに溶解した溶液を投入し、重合反応を開始した。温度を９９℃以上に保ちながら、反応を７時間継続し、その間、反応開始から１時間後、３時間後、５時間後にそれぞれ、０．００３５ｇのＶＡ０８６をイオン交換水０．５ｇに溶解した溶液を投入した。
得られた重合体は、ＧＰＣにより測定した重量平均分子量（標準ポリスチレン換算）が、２９２，０００であった。また、Ｅ型粘度計により測定した反応液の溶液粘度は２５℃において１９．１ｍＰａ・ｓであった。【００９１】
＜評価方法＞
後述する実施例１〜８及び比較例１〜５で得られた試料フィルムを、以下の方法で評価した。その結果を表１〜３に示す。【００９２】
［接触角］
試料フィルム裏面に両面テープを張り付け、試料台に固定し、接触角計を用いて、水中で１．５μｌの空気泡をフィルム表面に接触させ、接触角を測定した。【００９３】
［防曇性］
＜呼気テスト＞
試料フィルムの塗布面に口を大きく開けた状態で呼気を吹きかけ、表面の曇り状態を目視で判定した。【００９４】
［水浸漬試験］
試料フィルムを水道水に室温で２４時間浸漬し、浸漬前後の塗布面の状態を目視で比較した。【００９５】
［流水試験］
試料フィルムの塗布面を水道水２．５Ｌ／ｍｉｎの流水に３分間晒し、前後の状態を目視で比較した。【００９６】
［塗膜厚み］
マイクロメーターにより測定した。【００９７】
［表面状態］
＜タック（指触法）＞
ポリエチレン製の保護手袋（株式会社精宏社製、サクラメン手袋、スタンダードタイプ）を着用し、指で試料フィルムの表面を５回、押す離すを繰り返した際にベタツキを感じるかどうかで表面のタックの有無を判定した。【００９８】
［吸光度比］
サーモフィッシャーサイエンティフィック株式会社製Ｎｉｃｏｌｅｔ  ＮＥＸＵＳ  ６７０  ＦＴ−ＩＲを用いて、１回反射ダイヤモンド水平ＡＴＲ法により、積算回数３２回で吸光度を測定した。波数１７２０ｃｍ−１における吸光度に対する波数３３５０ｃｍ−１における吸光度の比を計算し、吸光度比とした。吸光度比を測定する前に、１２０℃＊３０分間、乾燥機により試料フィルムを充分乾燥し、デシケータ―中で放冷し、測定直前にデシケータ―から取り出して測定した。【００９９】
＜実施例１＞
共重合体としての上記共重合体１を固形分換算で１００重量部、及び架橋剤としてのエポクロスＷＳ−７００（オキサゾリン系架橋剤；株式会社日本触媒製）を固形分換算で１０重量部配合し、エタノール／イオン交換水＝７５／２５（ｗｔ／ｗｔ）の混合溶媒で希釈して濃度１０％に調整した。得られた溶液を、基材としてのペットフィルム（東レ  ルミラー）上に、バーコーターを用いて塗布し、室温で乾燥後、熱風乾燥機により１２０℃で３０分間、熱処理し試料フィルムとした。【０１００】
＜実施例２〜５、比較例１、２＞
共重合体及び架橋剤の種類及び配合比、並びに基材を表１に示すとおりに変更した他は、実施例１と同様にして、試料フィルムを得た。表１中の商品名又は略語の詳細を以下に示す。
（架橋剤）
ＷＳ７００：エポクロスＷＳ−７００（オキサゾリン基含有架橋剤；株式会社日本触媒製）
ＤＥＧＤＧＥ：ジエチレングリコールジグリシジルエーテル（エポキシ基含有架橋剤；和光純薬株式会社製）
ＭＸ０３５：ニカラックＭＸ０３５（メラミン樹脂架橋剤；日本カーバイド工業株式会社製）
Ｖ−０２  ：カルボジライト  Ｖ−０２（カルボジイミド基含有架橋剤；日清紡ケミカル株式会社製）
（基材）
ＰＥＴ    ：ポリエチレンテレフタラート
ＯＰＰ    ：２軸延伸ポリプロピレン【０１０１】
＜実施例６＞
上記共重合体１と、エポクロスＷＳ−７００（オキサゾリン系架橋剤；株式会社日本触媒製）を、それぞれエタノール／イオン交換水＝７５／２５（ｗｔ／ｗｔ）の混合溶媒で希釈して濃度１０％の溶液を調製した。まず、エポクロスＷＳ−７００の溶液をペットフィルム(東レ  ルミラー)上にバーコーターを用いて塗布し、室温で乾燥後、その上から、共重合体１の溶液をバーコーター用いて塗布した。室温で乾燥した後、熱風乾燥機により、１２０℃で３０分間、熱処理し、試料フィルムとした。【０１０２】
【表１】
2020152969.tif 000005
【０１０３】
＜実施例７＞
上記ＧＬＭＡホモポリマーの反応溶液をエタノールで１０倍に希釈した溶液を、バーコーターを用いてポリプロピレン標準板（日本テストパネル社）上に塗布し、室温で乾燥した後、卓上型ＵＶ硬化装置ＨＣＴ４００Ｂ−２８ＨＢ（セン特殊光源社製）を用いて３６５ｎｍでの照度２０ｍＷ／ｃｍ２で１時間、ＵＶ照射し、試料フィルムとした。【０１０４】
＜比較例３＞
ＵＶ照射しなかったこと以外は実施例３と同様にして、試料フィルムを作製した。【０１０５】
【表２】
2020152969.tif 000006
【０１０６】
＜実施例８、比較例４、５＞
表３に記載の配合で単量体、架橋剤及び光ラジカル発生剤を混合し、ペットフィルム（東レ  ルミラー）上に、バーコーターを用いて塗布し、卓上型ＵＶ硬化装置ＨＣＴ４００Ｂ−２８ＨＢ（セン特殊光源社製）を用いて３６５ｎｍでの照度２０ｍＷ／ｃｍ２で３分間、ＵＶ照射し、試料フィルムとした。表３中の商品名又は略語の詳細を以下に示す。
（単量体）
ＧＬＭＡ    ：上記グリセロールモノアクリレート
ＢＡ        ：ブチルアクリレート
（架橋剤）
ＮＰＧＤＡ  ：ネオペンチルグリコールジアクリレート
（光ラジカル発生剤）
ＩＱ−１８４：イルガキュア１８４【０１０７】
【表３】
2020152969.tif 000007
【０１０８】
後述する実施例９〜１６及び比較例６〜８の試料フィルムを作製し、以下の方法で血小板粘着試験を行った。なお、比較例９は、コントロール評価として、ペットフィルムについて血小板粘着試験を行った。血小板粘着試験の結果、及び試料フィルムの塗膜厚みの測定結果を表４に示す。【０１０９】
＜血小板粘着試験＞
試料上にクエン酸ナトリウムで抗凝固したヒト新鮮多血小板血漿０．２ｍＬをピペットで滴下し、３７℃で６０分間静置した。続いてリン酸緩衝溶液でリンスし、試料フィルム表面に粘着した血小板をグルタルアルデヒドで固定した後、室温で十分に乾燥し、走査型電子顕微鏡で観察し、評価した。【０１１０】
＜実施例９〜１３、比較例６＞
実施例１〜５及び比較例１で用いた溶液をエタノールで希釈して濃度１％に調整した。得られた希釈溶液を、スピンコーターにより、ペットフィルム（東レ  ルミラー）上に塗布し、室温で乾燥後、熱風乾燥機により１２０℃で３０分間、熱処理し、試料フィルムとした。【０１１１】
＜実施例１４＞
実施例６で用いたエポクロスＷＳ−７００の溶液及び共重合体１の溶液を、それぞれエタノールで希釈して濃度１％に調整した。まず、エポクロスＷＳ−７００の希釈溶液をペットフィルム(東レ  ルミラー)上にスピンコーターにより塗布し、室温で乾燥後、その上から、共重合体１の溶液をスピンコーターにより塗布した。室温で乾燥した後、熱風乾燥機により、１２０℃で３０分間、熱処理し、試料フィルムとした。【０１１２】
＜実施例１５＞
実施例７で用いた溶液をエタノールで希釈して濃度１％に調整した。得られた希釈溶液を、スピンコーターにより、ペットフィルム（東レ  ルミラー）上に塗布し、室温で乾燥後、卓上型ＵＶ硬化装置ＨＣＴ４００Ｂ−２８ＨＢ（セン特殊光源社製）を用いて３６５ｎｍでの照度２０ｍＷ／ｃｍ２で１時間、ＵＶ照射し、試料フィルムとした。【０１１３】
＜実施例１６、比較例７、８＞
実施例８及び比較例４及び５で用いた溶液をエタノールで希釈して濃度１％に調整した。得られた希釈溶液を、スピンコーターにより、ペットフィルム（東レ  ルミラー）上に塗布し、室温で乾燥後、卓上型ＵＶ硬化装置ＨＣＴ４００Ｂ−２８ＨＢ（セン特殊光源社製）を用いて３６５ｎｍでの照度２０ｍＷ／ｃｍ２で３分間、ＵＶ照射し、試料フィルムとした。【０１１４】
【表４】
2020152969.tif 000008
【国際調査報告】
2020152969.tif 000009
2020152969.tif 000010
2020152969.tif 000011
2020152969.tif 000012
2020152969.tif 000013
2020152969.tif 000014